Procédé de traitement d’un article en porcelaine décorée (1) qui comprend une couche de couverte (5) au-dessus d’un décor (4), le procédé comportant après fabrication dudit article en porcelaine décorée, au moins une étape de trempe chimique. Procédé selon la revendication 1, caractérisé en ce que la trempe chimique est réalisée à partir de l’application, au moins sur la couverte (5) de l’article, d’une composition liquide ou pâteuse de trempe chimique à base de sels aptes à conduire à un échange ionique au niveau de la couverte, cette trempe chimique étant réalisée à une température de traitement comprise entre la température de fusion des sels de la composition de trempe chimique et la température de transition vitreuse de la couverte (5), en particulier à une température de traitement comprise entre 350 et 550°C. Procédé selon la revendication précédente, caractérisé en ce que la composition de trempe chimique comporte des sels d’alcalins tels que des nitrates et/ou sulfates et/ou chlorures et/ou phosphates et/ou borates et/ou carbonates, choisis parmi du sodium et/ou du potassium et/ou du rubidium et/ou du césium. Procédé selon l’une quelconque des revendications précédentes, caractérisé en ce la trempe chimique se fait par immersion de l’article (1) dans un bain d’une composition liquide de trempe chimique. Procédé selon l’une quelconque des revendications 1 à 3, caractérisé en ce que la trempe chimique se fait par dépôt sur au moins la couverte (5) de l’article, d’une composition pâteuse de trempe chimique sous la forme d’une barbotine, en particulier la barbotine étant apte à être pulvérisée ou appliquée au pinceau, puis par chauffage, au moins de la couverte, de préférence de l’ensemble de l’article, à une température de trempe chimique. Procédé selon l’une quelconque des revendications précédentes, caractérisé en ce qu’il comporte préalablement à la trempe chimique, une étape de traitement thermique au moins de la couverte (5), de préférence de l’ensemble de l’article (1). Procédé selon la revendication précédente, caractérisé en ce que la température du traitement thermique est comprise entre 550°C et 850°C, de préférence entre 600°C et 750°C. Procédé selon la revendication 6 ou 7, caractérisé en ce qu’il comporte entre le traitement thermique et la trempe chimique, une étape de refroidissement de l’article, en particulier, lorsque la trempe chimique est effectuée par immersion de l’article dans un bain de trempe chimique, l’article est refroidi à une température correspondant à celle du bain ou à une température ne dépassant pas 50°C au-dessus de la température du bain, et lorsque la trempe chimique est effectuée par application d’une barbotine de trempe chimique, l’article est refroidi jusqu’à une température ne dépassant pas 150°C, notamment est refroidi à une température comprise entre 20°C et 150°C, de préférence à une température entre 50°C et 95°C. Procédé selon l’une quelconque des revendications précédentes, caractérisé en ce qu’il comporte après l’étape de trempe chimique, une étape de refroidissement, notamment entre 1 et 20°C/minute, puis une étape de lavage. Procédé selon l’une quelconque des revendications précédentes, caractérisé en ce qu’il comporte avant l’étape de trempe chimique ou avant l’étape de traitement thermique en cas de traitement thermique préalablement à la trempe chimique, une étape de lavage et une étape de séchage, de préférence ces étapes préalables de lavage et de séchage étant également réalisées lorsque le procédé de traitement est mis en œuvre immédiatement après l’étape de fabrication de la porcelaine décorée. Procédé selon l’une quelconque des revendications précédentes, caractérisé en ce qu’il est mis en œuvre sur un article en porcelaine décorée qui comporte un support en porcelaine qui est à base d’au moins 25% de kaolin, notamment au moins 50 % de kaolin, et comprend après fabrication, de la mullite, du quartz et une phase vitreuse. Procédé selon l’une quelconque des revendications précédentes, caractérisé en ce qu’il est mis en œuvre sur un article en porcelaine décorée qui comporte un support en porcelaine dont le coefficient de dilatation entre 20°C et 300°C est inférieur à 60 10 -7 K -1 . Article en porcelaine décorée (1) comportant d’une part, au moins un support (2), en particulier un support à base d’au moins 25% de kaolin, de préférence à base d’au moins 50 % de kaolin, et comprenant de la mullite, du quartz et une phase vitreuse, et d’autre part, une couche d’émail transparent (3), un décor (4) et une couverte (5), l’article ayant subi le procédé de traitement selon l’une quelconque des revendications précédentes. Utilisation d’un procédé de traitement selon l’une quelconque des revendications 1 à 12 sur une porcelaine décorée pour limiter la libération d’éléments-traces métalliques. Dispositif pour la mise en œuvre du procédé de traitement selon l’une quelconque des revendications 1 à 12 sur un ou plusieurs articles en porcelaine décorée (1), le dispositif comportant au moins une enceinte chauffante (60) tel qu’un four pour réaliser l’étape de trempe chimique, l’enceinte comprenant un bain de trempe chimique lorsque la trempe chimique se fait par immersion dans un bain de trempe chimique. Dispositif selon la revendication précédente, caractérisé en ce que l’enceinte chauffante (60) comporte une chambre de pré-traitement thermique (61) et une chambre de trempe chimique (62), les chambres étant dotées d’éléments chauffants (63) et de préférence de capteurs de température (64), et en ce que l’enceinte (60) comporte en outre un élément de séparation (67) des chambres, tel qu’une trappe ou une cloison, qui est mobile et/ou amovible, et de préférence des moyens automatisés de transport (68) aptes à acheminer d’une chambre à l’autre un moyen de support (66) des articles (1) à traiter.